СПОСОБ ПОЛУЧЕНИЯ СУЛЬФАТНОЙ ЦЕЛЛЮЛОЗЫ ДЛЯ ХИМИЧЕСКОЙ ПЕРЕРАБОТКИ

3
3
2
1. Способ получения сульфатной целлюлозы для химической переработки путем обработки щепы щелочными водными средами в две ступени, каждая из которых включает подачу в загруженный щепой котел водной среды, обработку щепы средой в заданном режиме, выведение из котла отработанной водной среды, выведения из котла после второй ступени волокнистой массы, отличающийся тем, что на первой и второй ступенях обработки в качестве водной среды используют смесь черного и белого щелоков с содержанием активной щелочи 15-30 г/дм в ед. NaО для первой ступени и 55-70 г/дм для второй ступени, обработку на первой ступени проводят с подъемом температуры до 125-155°С за 30 мин и выдержкой на пропитку, гидролиз и варку при конечной температуре в течение 60 мин, вывод отработанной на первой ступени среды проводят ее вытеснением водной средой для второй ступени, вторую ступень проводят с подъемом температуры до 140°С за 40 мин, выдержкой на пропитку и варку при этой температуре в течение 40 мин, подъемом температуры до 170°С за 40 мин, выдержкой на варку при 170°С в течение 90 мин.
2. Способ по п.1, отличающийся тем, что отработанную среду от первой ступени обработки щепы направляют в систему регенерации варочных химикатов и тепла.
3. Способ по п.1, отличающийся тем, что отработанный черный щелок второй ступени обработки щепы выводят из котла путем его вытеснения промывочной водой, смешивают с белым щелоком в заданных соотношениях с получением водных сред для первой и второй ступеней обработки щепы.
4. Способ по п.1, отличающийся тем, что волокнистую массу после выведения из котла промывают и отбеливают.